(57)【要約】  １コート塗装で、粉体塗料組成物の溶融、硬化過程でフッ素樹脂層とポリエステル層が層分離し、耐水性、耐薬品性、および耐候性に優れた硬化膜を形成できる粉体塗料組成物を提供する。  フッ素樹脂（Ａ）、ポリエステル重合体（Ｂ）、硬化剤（Ｃ）および紫外線吸収剤（Ｄ）を含有し、ポリエステル重合体（Ｂ）が、炭素数８〜１５の芳香族多価カルボン酸化合物に由来する単位と炭素数２〜１０の多価アルコール化合物に由来する単位とを有するポリエステル重合体であることを特徴とする粉体塗料組成物。【特許請求の範囲】
【請求項１】
フッ素樹脂（Ａ）、ポリエステル重合体（Ｂ）、硬化剤（Ｃ）および紫外線吸収剤（Ｄ）を含有する粉体塗料組成物であって、
ポリエステル重合体（Ｂ）が、炭素数８〜１５の芳香族多価カルボン酸化合物に由来する単位と炭素数２〜１０の多価アルコール化合物に由来する単位とを有するポリエステル重合体であることを特徴とする粉体塗料組成物。
【請求項２】
前記フッ素樹脂（Ａ）が水酸基含有含フッ素重合体（Ａ１）である、請求項１に記載の粉体塗料組成物。
【請求項３】
前記フッ素樹脂（Ａ）がポリビニリデンフルオリドである、請求項１に記載の粉体塗料組成物。
【請求項４】
水酸基含有含フッ素重合体（Ａ１）、ポリエステル重合体（Ｂ）、ブロック化イソシアネート系硬化剤（Ｃ１）、無機系紫外線吸収剤、および分子量が２００〜１，０００であり融点が５０〜１５０℃の有機系紫外線吸収剤からなる群から選ばれる紫外線吸収剤（Ｄ１）を含有する粉体塗料組成物であって、
ポリエステル重合体（Ｂ）が、炭素数８〜１５の芳香族多価カルボン酸化合物に由来する単位と炭素数２〜１０の多価アルコール化合物に由来する単位とを有するポリエステル重合体であることを特徴とする粉体塗料組成物。
【請求項５】
前記ポリエステル重合体（Ｂ）中の芳香族多価カルボン酸化合物由来の単位が、フタル酸由来の単位、イソフタル酸由来の単位、テレフタル酸由来の単位、ナフタレンジカルボン酸由来の単位、トリメリット酸由来の単位およびピロメリット酸由来の単位からなる群から選ばれる単位の少なくとも１種からなる、請求項１〜４のいずれか一項に記載の粉体塗料組成物。
【請求項６】
前記ポリエステル重合体（Ｂ）が、前記芳香族多価カルボン酸化合物由来の単位を、ポリエステル重合体中の全単位に対して３０〜６０モル％含有し、かつ、数平均分子量が５００〜５，０００である、請求項１〜５のいずれか一項に記載の粉体塗料組成物。
【請求項７】
前記フッ素樹脂（Ａ）と前記ポリエステル重合体（Ｂ）との含有比率が、質量比で７０／３０〜１０／９０である、請求項１〜６のいずれか一項に記載の粉体塗料組成物。
【請求項８】
前記硬化剤（Ｃ）の含有量が、前記フッ素樹脂（Ａ）と前記ポリエステル重合体（Ｂ）の合計１００質量部に対して、１０〜１００質量部である、請求項１〜７のいずれか一項に記載の粉体塗料組成物。
【請求項９】
さらに、顔料（Ｅ）を含有する、請求項１〜８のいずれか一項に記載の粉体塗料組成物。
【請求項１０】
さらに、分子量が３００〜５，０００であり、融点が５０〜２５０℃のヒンダードアミン系光安定剤（Ｇ）を含有する、請求項１〜９のいずれか一項に記載の粉体塗料組成物。
【請求項１１】
請求項１〜１０のいずれか一項に記載の粉体塗料組成物を基材に塗装して基材上に前記粉体塗料組成物の溶融物からなる塗膜を形成し、前記粉体塗料組成物中の反応成分を反応させ、次いで、溶融状態の塗膜を室温まで冷却して固化させることを特徴とする硬化膜の製造方法。
【請求項１２】
請求項１１に記載の製造方法によって製造された硬化膜を表面に有することを特徴とする塗装物品。
【発明の詳細な説明】
【技術分野】
【０００１】
本発明は、粉体塗料組成物、硬化膜の製造方法、および塗装物品に関する。
【背景技術】
【０００２】
近年、地球温暖化やオゾン層破壊、酸性雨等の地球的規模の環境破壊問題が大きくクローズアップされ、国際的に地球環境汚染対策が叫ばれており、これに伴い環境保護の観点から各種規制が行われるようになってきた。その中で、有機溶剤（ＶＯＣ）の大気中への放出は大きな問題になっており、各業界においてもＶＯＣ規制強化の流れと共に脱有機溶剤化（脱ＶＯＣ）の動きが活発になっている。塗料業界においても従来の有機溶剤型塗料に代わり得るものとして、ＶＯＣを全く含まず、排気処理・廃水処理が不要で回収再利用も可能な環境に優しい塗料として粉体塗料への期待が高まっている。【０００３】
粉体塗料としては、アクリル樹脂系や、ポリエステル樹脂系、エポキシ樹脂系の粉体塗料が主に使用されている。しかしながら、これらの粉体塗料は、耐候性に劣るという欠点がある。
一方、このような欠点を改良する粉体塗料として、フッ素樹脂を用いたフッ素樹脂系粉体塗料も開発されている（たとえば、特許文献１参照）。
また、コストダウン等を目的にポリエステル樹脂とフッ素樹脂をブレンドした粉体塗料も提案されている（たとえば、特許文献２参照）。【０００４】
ポリエステル樹脂とフッ素樹脂をブレンドした粉体塗料は、アクリル樹脂系、ポリエステル樹脂系、エポキシ樹脂系の粉体塗料と比較し、耐候性に優れるが、使用するポリエステルの種類によっては、フッ素樹脂層に由来する耐候性向上の効果が発現しにくい場合があった。【０００５】
また、ポリエステル樹脂の上にフッ素樹脂をコートして、２コートとすることで低コストで耐候性に優れた塗膜を形成することもできるが、２コートしなければならないので、塗膜の形成工程が煩雑となる。
【先行技術文献】
【特許文献】
【０００６】
【特許文献１】特開２００８−２６６３６１号公報
【特許文献２】特開２０１１−１２１１９号公報
【発明の概要】
【発明が解決しようとする課題】
【０００７】
本発明の目的は、１コート塗装で、フッ素樹脂層とポリエステル層とを有し、耐水性、耐薬品性、および耐候性に優れた硬化膜を形成できる、粉体塗料組成物を提供することである。
【課題を解決するための手段】
【０００８】
本発明は、次の［１］〜［１２］の構成を有する粉体塗料組成物、硬化膜の製造方法、および塗装物品を提供する。【０００９】
[１] フッ素樹脂（Ａ）、ポリエステル重合体（Ｂ）、硬化剤（Ｃ）および紫外線吸収剤（Ｄ）を含有する粉体塗料組成物であって、
ポリエステル重合体（Ｂ）が、炭素数８〜１５の芳香族多価カルボン酸化合物に由来する単位と炭素数２〜１０の多価アルコール化合物に由来する単位とを有するポリエステル重合体であることを特徴とする粉体塗料組成物。【００１０】
[２]前記フッ素樹脂（Ａ）が水酸基含有含フッ素重合体（Ａ１）である、[１]の粉体塗料組成物。
[３]前記フッ素樹脂（Ａ）がポリビニリデンフルオリドである、[１]の粉体塗料組成物。【００１１】
[４]水酸基含有含フッ素重合体（Ａ１）、ポリエステル重合体（Ｂ）、ブロック化イソシアネート系硬化剤（Ｃ１）、無機系紫外線吸収剤、および分子量が２００〜１，０００であり融点が５０〜１５０℃の有機系紫外線吸収剤からなる群から選ばれる紫外線吸収剤（Ｄ１）を含有する粉体塗料組成物であって、
ポリエステル重合体（Ｂ）が、炭素数８〜１５の芳香族多価カルボン酸化合物に由来する単位と炭素数２〜１０の多価アルコール化合物に由来する単位とを有するポリエステル重合体であることを特徴とする粉体塗料組成物。【００１２】
[５]前記ポリエステル重合体（Ｂ）中の芳香族多価カルボン酸化合物由来の単位が、フタル酸由来の単位、イソフタル酸由来の単位、テレフタル酸由来の単位、ナフタレンジカルボン酸由来の単位、トリメリット酸由来の単位およびピロメリット酸由来の単位からなる群から選ばれる単位の少なくとも１種からなる、[１]〜[４]のいずれかの粉体塗料組成物。
[６]前記ポリエステル重合体（Ｂ）が、前記芳香族多価カルボン酸化合物由来の単位を、ポリエステル重合体中の全単位に対して３０〜６０モル％含有し、かつ、数平均分子量が５００〜５，０００である、[１]〜[５]のいずれかの粉体塗料組成物。【００１３】
[７]前記フッ素樹脂（Ａ）と前記ポリエステル重合体（Ｂ）との含有比率が、質量比で７０／３０〜１０／９０である、[１]〜[６]のいずれかの粉体塗料組成物。
[８]前記硬化剤（Ｃ）の含有量が、前記フッ素樹脂（Ａ）と前記ポリエステル重合体（Ｂ）の合計１００質量部に対して、１０〜１００質量部である、[１]〜[７]のいずれかの粉体塗料組成物。【００１４】
[９]さらに、顔料（Ｅ）を含有する、[１]〜[８]のいずれかの粉体塗料組成物。
[１０]さらに、分子量が３００〜５，０００であり、融点が５０〜２５０℃のヒンダードアミン系光安定剤（Ｇ）を含有する、[１]〜[９]のいずれかの粉体塗料組成物。【００１５】
[１１]前記[１]〜[１０]のいずれかの粉体塗料組成物を基材に塗装して基材上に前記粉体塗料組成物の溶融物からなる塗膜を形成し、前記粉体塗料組成物中の反応成分を反応させ、次いで、溶融状態の塗膜を室温まで冷却して固化させることを特徴とする硬化膜の製造方法。【００１６】
[１２]前記[１１]の製造方法によって製造された硬化膜を表面に有することを特徴とする塗装物品。
【発明の効果】
【００１７】
本発明の粉体塗料組成物は、１コート塗装で形成された塗膜であっても、粉体塗料組成物の溶融、硬化過程でフッ素樹脂層とポリエステル層が層分離して２層構造の硬化膜となり、その結果として耐水性、耐薬品性、および耐候性に優れた硬化膜を形成できる。
【発明を実施するための形態】
【００１８】
本明細書における「塗膜」とは、本発明の粉体塗料組成物を塗装して形成された該粉体塗料組成物の溶融物からなる膜である。
本明細書における「硬化膜」とは、前記塗膜を固化させることにより形成される膜である。
本明細書における「１コート塗装」とは、１回だけ塗装する方法である。
本明細書における粉体塗料組成物の「溶融、硬化過程」とは、粉体塗料組成物を溶融状態にし、その中の反応成分を反応させ、その後固化させるまでの過程である。
【００１９】
本明細書における「単位」とは、重合体中に存在して重合体を構成する、単量体に由来する部分をいう。炭素−炭素不飽和二重結合を有する単量体の付加重合により生じる、該単量体に由来する単位は、該不飽和二重結合が開裂して生じた２価の単位である。ポリエステル重合体を構成する、多価カルボン酸化合物に由来する単位は、多価カルボン酸化合物の少なくとも１個のカルボキシ基から水酸基を除いた１価以上の単位であり、多価アルコール化合物に由来する単位は、多価アルコール化合物の少なくとも１個の水酸基から水素原子を除いた１価以上の単位である。また、ある単位の構造を重合体形成後に化学的に変換したものも単位という。
なお、以下、場合により、個々の単量体化合物に由来する単位をその単量体化合物名に「単位」を付した名称で呼ぶ。
【００２０】
［粉体塗料組成物］
本発明の粉体塗料組成物を基材に１コート塗装して粉体塗料組成物の溶融物からなる塗膜を形成し、該組成物中の反応成分を反応させ、その後塗膜を冷却して固化させる際に、フッ素樹脂（Ａ）を主成分とするフッ素樹脂層と、ポリエステル重合体（Ｂ）を主成分とするポリエステル層とが層分離する。基材側にはポリエステル層が、空気側にはフッ素樹脂層が配置する。
本発明の粉体塗料組成物は、フッ素樹脂（Ａ）、ポリエステル重合体（Ｂ）、硬化剤（Ｃ）および紫外線吸収剤（Ｄ）を含有する。また、必要に応じて硬化触媒（Ｆ）、ヒンダードアミン安定剤（Ｇ）およびその他の成分（Ｈ）を含有してもよい。
以下、本発明について詳細に説明する。
【００２１】
１．フッ素樹脂（Ａ）
本発明におけるフッ素樹脂（Ａ）は、フルオロオレフィンの単独重合体や共重合体等の含フッ素重合体からなる。共重合体の場合はフルオロオレフィンの２種以上の共重合体、フルオロオレフィンの１種以上とフルオロオレフィン以外の含フッ素単量体の１種以上との共重合体、フルオロオレフィンの１種以上とフッ素原子を有しない単量体の１種以上との共重合体等が挙げられる。
【００２２】
フルオロオレフィンは、炭化水素系オレフィン（一般式ＣｎＨ２ｎ）の水素原子の１個以上がフッ素原子で置換された化合物である。
フルオロオレフィンの炭素数は、２〜８が好ましく、２〜６がより好ましい。
フルオロオレフィンにおけるフッ素原子の数は、２以上が好ましく、３〜４がより好ましい。フッ素原子の数が２以上であれば、硬化膜の耐候性が優れる。フルオロオレフィンにおいては、フッ素原子で置換されていない水素原子の１個以上が塩素原子で置換されていてもよい。塩素原子があると、顔料等、特に、シアニンブルーやシアニングリーンといった有色の有機顔料を分散させやすい。また、含フッ素重合体のガラス転移温度を、５０℃以上に設計することができ、ブロッキングを防止できる。
【００２３】
フルオロオレフィンとしては、テトラフルオロエチレン（ＴＦＥ）、クロロトリフルオロエチレン（ＣＴＦＥ）、ヘキサフルオロプロピレン、ビニリデンフルオリドおよびビニルフルオリドからなる群から選ばれる１種以上が好ましく、テトラフルオロエチレン、クロロトリフルオロエチレンがより好ましい。
フルオロオレフィンは、１種を単独で使用してもよく、２種以上を併用してもよい。
フルオロオレフィン単位としては、フルオロオレフィンの重合により直接形成される単位が好ましい。
【００２４】
本発明におけるフッ素樹脂（Ａ）としては、たとえば、テトラフルオロエチレン−ペルフルオロ（アルキルビニルエーテル）共重合体（以下、「ＰＦＡ」とも記す。）、テトラフルオロエチレン−ヘキサフルオロプロピレン共重合体（以下、「ＦＥＰ」とも記す。）、テトラフルオロエチレン−ペルフルオロ（アルキルビニルエーテル）−ヘキサフルオロプロピレン共重合体（以下、「ＥＰＡ」とも記す。）、エチレン−テトラフルオロエチレン共重合体（以下、「ＥＴＦＥ」とも記す。）、ポリビニリデンフルオリド（以下、「ＰＶＤＦ」とも記す。）、ポリビニルフルオリド（以下、「ＰＶＦ」とも記す。）、ポリクロロトリフルオロエチレン（以下、「ＰＣＴＦＥ」とも記す。）、エチレン−クロロトリフルオロエチレン共重合体（以下、「ＥＣＴＦＥ」とも記す。）等が挙げられる。
これらの含フッ素重合体は、必要に応じて、その本質的な特性を損なわない範囲で、他の単量体に由来する単位をさらに含んでもよい。
他の単量体に由来する単位とは、当該含フッ素重合体を構成する単位として必須の単位を形成する単量体（たとえばＥＴＦＥにおけるエチレンおよびテトラフルオロエチレン、ＰＦＡにおけるテトラフルオロエチレンおよびペルフルオロ（アルキルビニルエーテル））以外の単量体に基づく単位を示す。
基材（特にアルミニウム製基材）への密着性に優れ、シーリング剤によるアルミニウム製カーテンウォールの固定がしやすい等の点からは、ＰＶＤＦが特に好ましい。
【００２５】
本発明におけるフッ素樹脂（Ａ）としては、融点が３００℃以下で溶融する含フッ素重合体が好ましい。２００℃以下がより好ましく、１８０℃以下が特に好ましい。上限値以下であれば、硬化膜の平滑性に優れる。
【００２６】
本発明におけるフッ素樹脂（Ａ）としては、反応性基を有する含フッ素重合体であってもよい。反応性基としては水酸基、カルボキシ基、アミノ基等が挙げられる。フッ素樹脂（Ａ）としては、特に水酸基を含有する含フッ素重合体（Ａ１）（以下、「水酸基含有含フッ素重合体（Ａ１）」とも記す。）が好ましい。水酸基含有含フッ素重合体（Ａ１）は、水酸基を含むため、硬化剤としてイソシアネート系硬化剤（特にブロック化イソシアネート系硬化剤（Ｃ１））を用いた場合に、硬化速度に優れる。また、顔料等を分散させやすく、高光沢（６０°グロスで、６０以上）の硬化膜が得られる点で好ましい。
【００２７】
水酸基含有含フッ素重合体（Ａ１）としては、フルオロオレフィンに由来する単位と、フルオロオレフィンと共重合可能な、水酸基を有する単量体（以下、「単量体（ａ１）」と記す。）に由来する単位と、必要に応じてフルオロオレフィンおよび単量体（ａ１）以外の他の単量体（以下、「単量体（ａ２）」と記す。）に由来する単位とを有する水酸基含有含フッ素重合体が好ましい。
また、水酸基含有含フッ素重合体（Ａ１）としては、重合体の反応性基変換で水酸基を導入した水酸基含有含フッ素重合体であってもよい。このような水酸基含有含フッ素重合体としては、フルオロオレフィンに由来する単位と、水酸基以外の反応性官能基を有する単量体に由来する単位と、必要に応じて前記単量体（ａ２）とを有する含フッ素重合体に、前記反応性官能基と反応する第２の反応性官能基と水酸基を有する化合物を反応させて得られる含フッ素重合体（Ａ１−２）が好ましい。
上記単量体（ａ１）および単量体（ａ２）等のフルオロオレフィンと共重合させる単量体としては、フルオロオレフィン以外のフッ素原子を有する単量体であってもよいが、フッ素原子を有しない単量体が好ましい。
【００２８】
単量体（ａ１）は、水酸基を有する単量体である。
水酸基を有する単量体としては、たとえば、アリルアルコール；２−ヒドロキシエチルビニルエーテル、４−ヒドロキシブチルビニルエーテル、シクロヘキサンジオールモノビニルエーテル等のヒドロキシアルキルビニルエーテル；２−ヒドロキシエチルアリルエーテル等のヒドロキシアルキルアリルエーテル；ヒドロキシプロピオン酸ビニル等のヒドロキシアルカン酸ビニル；ヒドロキシエチル（メタ）アクリレート等の（メタ）アクリル酸ヒドロキシアルキルエステル等が挙げられる。
単量体（ａ１）は、１種を単独で使用してもよく、２種以上を併用してもよい。
【００２９】
単量体（ａ２）としては、ビニル系単量体、すなわち、炭素−炭素二重結合を有する化合物が好ましい。ビニル系単量体は、フルオロオレフィンとの交互共重合性に優れ、重合収率が高くできる。また、未反応で残存した場合でも、硬化膜への影響が少なく、かつ、製造工程で容易に除去できる。
ビニル系単量体としては、たとえば、ビニルエーテル、アリルエーテル、カルボン酸ビニルエステル、カルボン酸アリルエステル、オレフィン等が挙げられる。
【００３０】
ビニルエーテルとしては、たとえば、シクロヘキシルビニルエーテル（ＣＨＶＥ）等のシクロアルキルビニルエーテル；ノニルビニルエーテル、２−エチルヘキシルビニルエーテル、ヘキシルビニルエーテル、エチルビニルエーテル、ｎ−ブチルビニルエーテル、ｔ−ブチルビニルエーテル等のアルキルビニルエーテルが挙げられる。
アリルエーテルとしては、たとえば、エチルアリルエーテル、ヘキシルアリルエーテル等のアルキルアリルエーテルが挙げられる。
【００３１】
カルボン酸ビニルエステルとしては、たとえば、酢酸、酪酸、ピバリン酸、安息香酸、プロピオン酸等のカルボン酸のビニルエステルが挙げられる。また、分枝鎖状のアルキル基を有するカルボン酸のビニルエステルとして、市販されているベオバ−９、ベオバ−１０（いずれもシェル化学社製、商品名）等を使用してもよい。
カルボン酸アリルエステルとしては、たとえば、前記カルボン酸ビニルエステルで挙げたカルボン酸のアリルエステルが挙げられる。
オレフィンとしては、たとえば、エチレン、プロピレン、イソブチレン等が挙げられる。
単量体（ａ２）は、１種を単独で使用してもよく、２種以上を併用してもよい。
【００３２】
水酸基含有含フッ素重合体（Ａ１）としては、フルオロオレフィンとしてテトラフルオロエチレンまたはクロロトリフルオロエチレン、単量体（ａ１）としてシクロアルキルビニルエーテルまたはアルキルビニルエーテル、単量体（ａ２）としてヒドロキシアルキルビニルエーテルまたはカルボン酸ビニルエステルを用いて得られる含フッ素重合体が好ましい。フルオロオレフィンとしてテトラフルオロエチレン、単量体（ａ１）としてｔ−ブチルビニルエーテル、単量体（ａ２）としてヒドロキシアルキルビニルエーテルとカルボン酸ビニルエステルとの共重合体、フルオロオレフィンとしてクロロトリフルオロエチレン、単量体（ａ１）としてｔ−ブチルビニルエーテル、単量体（ａ２）としてヒドロキシアルキルビニルエーテルとカルボン酸ビニルエステルとの共重合体が特に好ましい。
【００３３】
水酸基含有含フッ素重合体（Ａ１）中のフルオロオレフィン単位の割合は、水酸基含有含フッ素重合体（Ａ１）中の全単位に対して３０〜７０モル％が好ましく、４０〜６０モル％がより好ましい。フルオロオレフィン単位が前記下限値以上であれば、硬化膜の耐候性が優れる。フルオロオレフィン単位が前記上限値以下であれば、層分離した際にフッ素樹脂層とポリエステル層との密着性に優れる。
【００３４】
水酸基含有含フッ素重合体（Ａ１）中の単量体（ａ１）単位の割合は、０．５〜２０モル％が好ましく、１〜１５モル％がより好ましい。単量体（ａ１）単位の割合が前記下限値以上であれば、層分離した際にフッ素樹脂層とポリエステル層との密着性に優れる。単量体（ａ１）単位の割合が前記上限値以下であれば、硬化膜の耐擦り傷性が優れる。
【００３５】
水酸基含有含フッ素重合体（Ａ１）中の単量体（ａ２）単位の割合は、２０〜６０モル％が好ましく、３０〜５０モル％がより好ましい。単量体（ａ２）単位の割合が前記下限値以上であれば、水酸基含有含フッ素重合体（Ａ１）のガラス転移温度（以下、「Ｔｇ」とも記す。）が適切で、粉体塗料を製造しやすい。単量体（ａ２）単位の割合が前記上限値以下であれば、層分離した際にフッ素樹脂層とポリエステル層との密着性に優れる。
【００３６】
水酸基含有含フッ素重合体（Ａ１）の数平均分子量は、３，０００〜５０，０００が好ましく、５，０００〜３０，０００がより好ましい。水酸基含有含フッ素重合体（Ａ１）の数平均分子量が前記下限値以上であれば、硬化膜の耐水性、耐塩水性に優れる。水酸基含有含フッ素重合体（Ａ１）の数平均分子量が前記上限値以下であれば、硬化膜の平滑性に優れる。
【００３７】
水酸基含有含フッ素重合体（Ａ１）の水酸基価は、５〜１００ｍｇＫＯＨ／ｇが好ましく、１０〜８０ｍｇＫＯＨ／ｇがより好ましい。下限値以上であれば、層分離した際にフッ素樹脂層とポリエステル層との密着性に優れる。上限値以下であれば、１００℃以上の高温と１０℃以下の低温での温度サイクル下での硬化膜の耐クラック性が優れる。なお、水酸基価の測定はＪＩＳ  Ｋ  １５５７−１（２００７年度版）に準じて行うことができる。
【００３８】
水酸基含有含フッ素重合体（Ａ１）のＴｇは、４０〜１５０℃が好ましく、４５〜１２０℃がより好ましく、５０〜１００℃がさらに好ましい。下限値以上であれば、粉体塗料を製造しやすい。上限値以下であれば、硬化膜の平滑性が良好である。
【００３９】
２．ポリエステル重合体（Ｂ）
本明細書における「ポリエステル重合体」は、多価カルボン酸化合物に由来する単位と多価アルコール化合物に由来する単位とがエステル結合で連結した重合体であり、これら２種の単位以外の単位（たとえば、ヒドロキシカルボン酸化合物に由来する単位等）を有していてもよい。
【００４０】
ポリエステル重合体の重合鎖の末端は１価の単位であり、末端単位が多価カルボン酸化合物に由来する単位である場合はその末端単位はカルボキシ基を有し、末端単位が多価アルコール化合物に由来する単位である場合はその末端単位は水酸基を有する。
末端単位以外の単位は２価以上の単位からなり、線状重合体では、末端単位を除き、２価の単位のみからなる。すなわち、線状のポリエステル重合体は、末端単位を除き、多価カルボン酸化合物に由来する２価の単位や多価アルコール化合物に由来する２価の単位等の２価の単位のみからなる。分岐状のポリエステル重合体は少なくとも１個の３価以上の単位を有し、その３価以上の単位と末端単位以外は実質的に２価の単位のみからなる。３価以上の単位としては、３価以上の多価カルボン酸化合物の３個以上のカルボキシ基からそれぞれ水酸基を除いた単位、３価以上の多価アルコール化合物の３個以上の水酸基からそれぞれ水素原子を除いた単位、等が挙げられる。
なお、以下、多価カルボン酸化合物に由来する単位を「多価カルボン酸単位」、多価アルコール化合物に由来する単位を「多価アルコール単位」ともいう。
【００４１】
ポリエステル重合体（Ｂ）は、炭素数８〜１５の芳香族多価カルボン酸化合物に由来する単位と炭素数２〜１０の多価アルコール化合物に由来する単位とを有する重合体である。
ポリエステル重合体（Ｂ）は、線状重合体であるか少数の分岐を有する分岐重合体であることが好ましく、線状重合体であることが好ましい。分岐の多い分岐重合体は軟化点や溶融温度が高くなりやすいことより、分岐重合体であるポリエステル重合体（Ｂ）としては軟化点が２００℃以下の重合体が好ましい。ポリエステル重合体（Ｂ）としては、常温で固体状であり、軟化点が、１００〜１５０℃であるポリエステル重合体が好ましい。
【００４２】
数平均分子量は、塗膜の溶融粘度を適度に低くできる点で５，０００以下が好ましい。質量平均分子量は、塗膜の溶融粘度を適度に低くできる点で１０，０００〜２０，０００が好ましい。ポリエステル重合体（Ｂ）としては、数平均分子量が５，０００以下で、かつ、質量平均分子量が１０，０００〜２０，０００であることが特に好ましい。
【００４３】
ポリエステル重合体（Ｂ）は、通常、硬化剤（Ｃ）と反応しうる反応性基を有する。ポリエステル重合体（Ｂ）の重合体鎖の末端単位の少なくとも一部は、１価の多価カルボン酸単位であるか１価の多価アルコール単位であることが好ましく、前者の場合はその単位が有するフリーのカルボキシ基が、後者の場合はその単位が有するフリーの水酸基が反応性基として機能する。反応性基を有する単位は末端単位以外の単位であってもよい。たとえば、３以上の水酸基を有する多価アルコール化合物に由来する２価の多価アルコール単位は、フリーの水酸基を有する単位であることより、ポリエステル重合体（Ｂ）はこのような反応性基を有する２価以上の単位を有していてもよい。
【００４４】
ポリエステル重合体（Ｂ）における反応性基としては、硬化膜の耐水性や耐アルカリ性、耐酸性に優れる点から水酸基であることが好ましい。ポリエステル重合体は通常水酸基とカルボキシ基を有し、ポリエステル重合体（Ｂ）としては主として水酸基を有するポリエステル重合体であることが好ましい。
ポリエステル重合体（Ｂ）の水酸基価は、２０〜１００ｍｇＫＯＨ／ｇが好ましく、３０〜８０ｍｇＫＯＨ／ｇがより好ましい。酸価は、１〜８０ｍｇＫＯＨ／ｇが好ましく、３〜５０ｍｇＫＯＨ／ｇがより好ましい。なお、水酸基価や酸価の測定はＪＩＳ  Ｋ  ００７０（１９９２年度版）に準じて行うことができる。
【００４５】
ポリエステル重合体（Ｂ）における多価カルボン酸単位は、炭素数８〜１５の芳香族多価カルボン酸化合物に由来する単位である。炭素数８〜１５の芳香族多価カルボン酸化合物は、芳香環と２個以上のカルボキシ基を有する化合物であり、カルボキシ基は芳香環の炭素原子に結合している。また、２個のカルボキシル基が脱水した構造を有する無水物であってもよい。
芳香環はベンゼン環またはナフタレン環であることが好ましく、ベンゼン環がより好ましい。ベンゼン環の場合は１分子に２個存在していてもよい。
上記芳香族多価カルボン酸化合物におけるカルボキシ基の数は、２〜４個が好ましく、特に２個が好ましい。
炭素数８〜１５の芳香族多価カルボン酸化合物としては、たとえば、フタル酸、イソフタル酸、テレフタル酸、ナフタレンジカルボン酸、トリメリット酸、ピロメリット酸、フタル酸無水物等が挙げられる。
多価カルボン酸単位としては、硬化膜の耐候性が優れる点で、イソフタル酸に由来する単位が好ましい。
【００４６】
ポリエステル重合体（Ｂ）における多価アルコール単位は、炭素数２〜１０の多価アルコール化合物に由来する単位である。炭素数２〜１０の多価アルコール化合物は、２個以上の水酸基を有する化合物であり、脂肪族多価アルコールや脂環族多価アルコールが好ましく、脂肪族多価アルコールがより好ましい。上記多価アルコール化合物における水酸基の数は、２〜４個が好ましく、特に２個が好ましい。
炭素数２〜１０の多価アルコール化合物としては、たとえば、エチレングリコール、ジエチレングリコール、トリエチレングリコール、１，２−プロパンジオール、１，３−プロパンジオール、１，３−ブタンジオール、１，４−ブタンジオール、１，５−ペンタンジオール、ネオペンチルグリコール、スピログリコール、１，１０−デカンジオール、１，４−シクロヘキサンジメタノール、トリメチロールエタン、トリメチロールプロパン、グリセリン、ペンタエリスリトール等が挙げられる。
【００４７】
多価アルコール単位としては、基材との密着性に優れ、また、柔軟性に優れることで熱履歴（熱サイクル）がかかった場合でも、フッ素樹脂層との層間剥離がしにくい点で、炭素数３〜８の多価アルコールに由来する単位が好ましく、炭素数４〜６の多価アルコールに由来する単位がより好ましい。
多価アルコールとしては、たとえば、ネオペンチルグリコール、１，２−ペンタンジオール、１，５−ペンタンジオール、トリメチロールプロパン等が好ましく、入手容易の点で、ネオペンチルグリコール、トリメチロールプロパンがより好ましい。
【００４８】
ポリエステル重合体（Ｂ）は、上記の芳香族多価カルボン酸化合物と多価アルコール化合物とを原料とし、粉体塗料用ポリエステル重合体製造の常法によって製造することができる。たとえば、上記の原材料を２００〜２８０℃でエステル化またはエステル交換反応を行った後、減圧下で触媒を用い、２３０〜２９０℃で重縮合反応を行い、その後、アルコール成分で解重合反応を行ってポリエステル重合体（Ｂ）が得られる。
【００４９】
粉体塗料組成物が溶融、硬化過程でフッ素樹脂層とポリエステル層が層分離して２層構造の硬化膜を形成しやすくするためには、ポリエステル重合体（Ｂ）が適切なエステル基濃度と芳香環濃度を有することが好ましい。
【００５０】
上記エステル基濃度とは、ポリエステル重合体（Ｂ）中のエステル基の含有割合を質量％で表したものであり、下記式にしたがって計算することで、エステル基濃度を求めることができる。
（エステル基濃度）
エステル基濃度（％）＝２ｍ／［（ａ＋ｂ）×ｍ＋ａ］
ｍ：各単位の分子量の平均値とポリエステル重合体の数平均分子量の値から算出される、ポリエステル重合体中の単位個数の平均値。
ａ：多価アルコール単位の炭素原子数の平均値。
ｂ：多価カルボン酸単位の炭素原子数の平均値。
ポリエステル重合体（Ｂ）のエステル基濃度は、２０〜６０質量％が好ましく、２５〜５０質量％がより好ましく、３０〜４０質量％が特に好ましい。
【００５１】
上記芳香環濃度とは、ポリエステル重合体（Ｂ）中の芳香環の含有割合を質量％で表したものであり、下記式にしたがって計算することで、芳香環濃度を求めることができる。
（芳香環濃度）
芳香環濃度（ｍｍｏＬ／ｇ）＝［（ポリエステル重合体を得るのに用いられた原料中の芳香環の総数（ｍｏＬ））／（ポリエステル重合体を得るのに用いられた原料の総重量（ｇ））］×１０００
ポリエステル重合体（Ｂ）の芳香環濃度は、２０〜３５質量％が好ましく、２２〜３４質量％がより好ましく、２５〜３３質量％が特に好ましい。
【００５２】
本発明の粉体塗料組成物におけるポリエステル重合体（Ｂ）の含有量は、粉体塗料組成物中のフッ素樹脂（Ａ）に対して１０〜９０質量％が好ましく、３０〜７０質量％がより好ましい。
【００５３】
３．硬化剤（Ｃ）
本発明において「硬化剤（Ｃ）」は、フッ素樹脂（Ａ）やポリエステル重合体（Ｂ）の反応性基に反応してその重合体を架橋したり高分子量化して、その重合体を硬化させる化合物である。硬化剤（Ｃ）は、水酸基やカルボキシ基等の前記重合体が有する反応性基に反応しうる反応性基を２個以上有する。また、硬化剤（Ｃ）の反応性基は常温で重合体の反応性基に反応しやすいものは好ましくないことより、粉体塗料組成物が加熱溶融された際に反応しうる反応性基であることが好ましい。たとえば、常温で高い反応性基を有するイソシアネート基よりもブロック化イソシアネート基が好ましい。ブロック化イソシアネート基は粉体塗料組成物が加熱溶融された際にブロック剤が脱離してイソシアネート基となり、そのイソシアネート基が反応性基として作用する。
【００５４】
硬化剤（Ｃ）としては、公知の化合物を使用することができ、たとえば、ブロック化イソシアネート系硬化剤、メラミン樹脂、グアナミン樹脂、スルホアミド樹脂、尿素樹脂、アニリン樹脂等のアミン系硬化剤、β−ヒドロキシアルキルアミド系硬化剤、トリグリシジルイソシアヌレート系硬化剤が挙げられる。
フッ素樹脂（Ａ）として水酸基含有含フッ素重合体（Ａ１）を用いる場合には、イソシアネート系硬化剤、アミン系硬化剤が好ましく用いられ、中でも基材との密着性や、塗装後の製品の加工性、硬化膜の耐水性に優れる点からブロック化イソシアネート系硬化剤（Ｃ１）が特に好ましい。
フッ素樹脂（Ａ）としてカルボキシ基含有含フッ素重合体を用いる場合には、β−ヒドロキシアルキルアミド系硬化剤、トリグリシジルイソシアヌレート系硬化剤が好ましく用いられる。
【００５５】
硬化剤（Ｃ）の軟化温度は、１０〜１２０℃が好ましく、４０〜１００℃がより好ましい。軟化温度が１０℃未満であると、粉体塗料が室温で硬化したり、粒状の塊が出来て好ましくない。また、１２０℃を超えると粉体塗料を溶融練合して製造する際、硬化剤（Ｃ）を塗料中に均質に分散させることが難しくなり、得られる硬化膜の平滑性、硬化膜の強度および耐湿性等が低下する。
【００５６】
本発明の粉体塗料組成物における硬化剤（Ｃ）の含有量は、粉体塗料組成物中（１００質量部）において１〜５０質量部が好ましく、３〜３０質量部が好ましい。
硬化剤（Ｃ）は、１種を単独で使用してもよく、２種以上を併用してもよい。
【００５７】
ブロック化イソシアネート系硬化剤（Ｃ１）は、室温で固体のものであることが好ましい。ブロック化イソシアネート系硬化剤（Ｃ１）は、脂肪族、芳香族、および芳香脂肪族のジイソシアネートと、活性水素を有する低分子化合物とを反応させて得たポリイソシアネートを、ブロック剤と反応させ、マスキングすることにより製造したものが好ましい。ジイソシアネートの具体例としては、トリレンジイソシアネート、４，４’−ジフェニルメタンイソシアネート、キシリレンジイソシアネート、ヘキサメチレンジイソシアネート、４，４’−メチレンビス（シクロヘキシルイソシアネート）、メチルシクロヘキサンジイソシアネート、ビス（イソシアネートメチル）シクロヘキサンイソホロンジイソシアネート、ダイマー酸ジイソシアネート、リジンジイソシアネート等が挙げられる。
【００５８】
活性水素を有する低分子化合物としては、水、エチレングリコール、プロピレングリコール、トリメチロールプロパン、グリセリン、ソルビトール、エチレンジアミン、エタノールアミン、ジエタノールアミン、ヘキサメチレンジアミン、イソシアヌレート、ウレチジオン、ヒドロキシル基を含有する低分子量ポリエステル、ポリカプロラクトン等が挙げられる。
【００５９】
ブロック剤としては、メタノール、エタノール、ベンジルアルコール等のアルコール類、フェノール、クレゾーン等のフェノール類、カプロラクタム、ブチロラクタム等のラクタム類、シクロヘキサノン、オキシム、メチルエチルケトオキシム等のオキシム類が挙げられる。
【００６０】
本発明の粉体塗料組成物におけるブロック化イソシアネート系硬化剤（Ｃ１）の含有量は、粉体塗料組成物中の水酸基に対するイソシアナート基のモル比が０．０５〜１．５となる量が好ましく、０．８〜１．２となる量がより好ましい。該モル比が０．０５未満の場合、塗料の硬化度が不足し、密着性、硬化膜の硬度および耐薬品性等が低下する。該モル比が１．５を超えると、硬化膜が脆くなり、しかも、硬化膜の耐熱性、耐薬品性、耐湿性等が低下する。
【００６１】
４．紫外線吸収剤（Ｄ）
本発明の粉体塗料組成物は、ポリエステル層を保護する目的で、紫外線吸収剤（Ｄ）を含む。紫外線吸収剤（Ｄ）によりポリエステル層の劣化が抑制され、フッ素樹脂層がポリエステル層から剥離する問題を回避できる。
紫外線吸収剤（Ｄ）は、フッ素樹脂層とポリエステル層の２層構造の硬化膜が形成された際、フッ素樹脂層とポリエステル層のいずれかの層に偏在していてもよく、両層ともに存在していてもよい。紫外線は主にポリエステル層を劣化させることより、ポリエステル層に入射する紫外線量を低減させるために、紫外線吸収剤（Ｄ）をフッ素樹脂層に偏在させることが好ましい。
粉体塗料組成物の溶融、硬化過程で紫外線吸収剤をフッ素樹脂層に偏在させやすくするためには、紫外線吸収剤の物性等を考慮してフッ素樹脂層に偏在しやすい紫外線吸収剤を選択し、紫外線吸収剤（Ｄ）として使用することが好ましい。たとえば、親油性の紫外線吸収剤と親水性の紫外線吸収剤とでは親油性の紫外線吸収剤の方がフッ素樹脂層に偏在しやすい。また、紫外線吸収剤の種類（化学的構造の相違）、分子量、融点や沸点等々の物性の相違により、含フッ素重合体に対する親和性が異なることがある。
【００６２】
紫外線吸収剤（Ｄ）としては、有機系、無機系のいずれの紫外線吸収剤も用いることができる。
紫外線吸収剤（Ｄ）は１種を単独で用いてもよいし、２種以上を組み合わせて用いてもよい。
【００６３】
有機系紫外線吸収剤としては、たとえば、サリチル酸エステル系、ベンゾトリアゾール系、ベンゾフェノン系、シアノアクリレート系化合物等が挙げられる。
有機系紫外線吸収剤としては、分子量が２００〜１，０００である化合物が好ましい。分子量が２００以上であると、粉体塗料組成物の溶融、硬化過程で揮発しにくく、硬化膜中に残存できる。分子量が１，０００以下であると、フッ素樹脂層中に留まることができる。
有機系紫外線吸収剤としては、融点が５０〜１５０℃である化合物が好ましい。融点が５０℃以上であると、溶融、硬化過程で揮発しにくく、硬化膜中に残存できる。融点が１５０℃以下であると、溶融、硬化過程で溶融しやすくなり、フッ素樹脂層中に留まることができる。
有機系紫外線吸収剤としては、揮発温度が１８０〜４００℃である化合物が好ましく、２２０〜３５０℃である化合物がより好ましい。溶融、硬化過程において１５０〜２２０℃の温度条件を必要とするため、上記の範囲であることが、揮発しにくく、かつ、溶融、硬化過程において２層分離する際にフッ素樹脂層に留まりやすい点で好ましい。
【００６４】
有機系紫外線吸収剤は市販品を用いてもよく、市販品としては、ＢＡＳＦ製の「Ｔｉｎｕｖｉｎ  ３２６」（分子量：３１５．８、融点：１３９℃）、「Ｔｉｎｕｖｉｎ  ４０５」（分子量：５８３．８、融点：７４〜７７℃）、「Ｔｉｎｕｖｉｎ  ４６０」（分子量：６２９．８、融点：９３〜１０２℃）、「Ｔｉｎｕｖｉｎ  ９００」（分子量：４４７．６、融点：１３７〜１４１℃）、「Ｔｉｎｕｖｉｎ  ９２８」（分子量：４４１．６、融点：１０９〜１１３℃）、Ｃｌａｒｉａｎｔ製の「Ｓａｎｄｕｖｏｒ  ＶＳＵ  ｐｏｗｄｅｒ」（分子量：３１２．０、融点：１２３〜１２７℃）、Ｃｌａｒｉａｎｔ製の「Ｈａｓｔａｖｉｎ  ＰＲ−２５  Ｇｒａｎ」（分子量：２５０．０、融点：５５〜５９℃）等が挙げられる。
【００６５】
無機系紫外線吸収剤としては、酸化亜鉛、酸化セリウム等の紫外線吸収性酸化物を含むフィラー型無機系紫外線吸収剤等が挙げられる。
酸化亜鉛と酸化チタンの複合粒子、酸化セリウムと酸化チタンの複合粒子、酸化亜鉛と酸化セリウムの複合粒子、酸化チタンと酸化亜鉛と酸化セリウムの複合粒子等を用いることが好ましい。
【００６６】
本発明の粉体塗料組成物における紫外線吸収剤（Ｄ）の含有量は、粉体塗料組成物中のフッ素樹脂（Ａ）に対して０．１〜１５質量％であることが好ましい。紫外線吸収剤（Ｄ）の量が少なすぎる場合には、ポリエステル層の保護効果が充分に得られない。
なお、紫外線吸収剤（Ｄ）が無機系の場合には、０．０１〜３．０質量％が特に好ましい。少量でも効果があり、かつ、劣化しにくいため、長持ちする。有機系の場合には、０．１〜５質量％が好ましい。劣化しやすい傾向にあるため、少し多めに配合する必要がある。
【００６７】
５．顔料（Ｅ）
本発明の粉体塗料組成物は、さらに顔料（Ｅ）を含有することが好ましい。
顔料（Ｅ）としては、光輝顔料、防錆顔料、着色顔料および体質顔料からなる群から選ばれる少なくとも１種が好ましい。
【００６８】
光輝顔料は、塗膜を光輝かせるための顔料である。光輝顔料としては、アルミニウム粉、ニッケル粉、ステンレス粉、銅粉、ブロンズ粉、金粉、銀粉、雲母粉、グラファイト粉、ガラスフレーク、鱗片状酸化鉄粉等が挙げられる。
【００６９】
防錆顔料は、防錆性が必要な基材に対して、基材の腐食や変質を防止するための顔料である。防錆顔料は、環境への負荷が少ない無鉛防錆顔料が好ましい。無鉛防錆顔料としては、シアナミド亜鉛、酸化亜鉛、リン酸亜鉛、リン酸カルシウムマグネシウム、モリブデン酸亜鉛、ホウ酸バリウム、シアナミド亜鉛カルシウム等が挙げられる。
【００７０】
着色顔料は、塗膜を着色するための顔料である。着色顔料としては、酸化チタン、カーボンブラック、酸化鉄、フタロシアニンブルー、フタロシアニングリーン、キナクリドン、イソインドリノン、ベンズイミダゾロン、ジオキサジン等が挙げられる。
【００７１】
体質顔料は、塗膜の硬度を向上させ、かつ、塗膜の厚みを増すための顔料である。また、塗装基材が切断された場合に、切断面をきれいにできることからも配合することが好ましい。体質顔料としては、タルク、硫酸バリウム、マイカ、炭酸カルシウム等が挙げられる。
【００７２】
酸化チタンを含む無機顔料は、高温多湿地域において、光触媒反応が進行しやすい。光触媒反応は、水分と紫外線により促進される。無機顔料はポリエステル層に偏在しやすいことより、酸化チタンはポリエステル層に偏在しやすい。しかし、本発明の粉体塗料組成物から形成される硬化膜の表面のフッ素樹脂層は水分を透過しにくいことより、硬化膜の表面からポリエステル層に水分が移行しにくい。このためポリエステル層に酸化チタンが存在しても水分が少ないことより、ポリエステル層が光触媒反応で劣化しにくい。よって、顔料として酸化チタンを含む無機顔料を含む粉体塗料組成物の場合であっても、耐候性の優れた硬化膜が得られる。
【００７３】
酸化チタンとしては、光触媒反応が進行しにくくなるような表面処理がなされたものが好ましく、具体的には、シリカ、アルミナ、ジルコニア、セレン、ポリオール等の有機成分等で表面処理された酸化チタンが好ましく、これらの表面処理によって、酸化チタン含有量が、８３〜９０質量％に調整された酸化チタンがより好ましい。酸化チタン含有量が上記下限値以上であると、硬化膜の白色度に優れる。上記上限値以下であると、ポリエステル層が劣化しにくく、フッ素樹脂層が剥離しにくい。
【００７４】
酸化チタンは市販品を用いてもよく、市販品としては、石原産業社製「タイペーク  ＰＦＣ１０５」（酸化チタン含有量：８７質量％）、「タイペーク  ＣＲ９５」（酸化チタン含有量：９０質量％）、堺化学社製「Ｄ９１８」（酸化チタン含有量：８５質量％）、デュポン社製「Ｔｉ−Ｐｕｒｅ  Ｒ９６０」（酸化チタン含有量：８９質量％）、「Ｔｉ−Ｓｅｌｅｃｔ  」（酸化チタン含有量：９０質量％）等が挙げられる。
【００７５】
本発明の粉体塗料組成物における顔料（Ｅ）の含有量は、粉体塗料組成物中のフッ素樹脂（Ａ）に対して２０〜２００質量％が好ましく、５０〜１５０質量％がより好ましい。
【００７６】
６．硬化触媒（Ｆ）
本発明の粉体塗料組成物は、硬化反応を促進し、硬化膜に良好な化学性能および物理性能を付与させる目的で、硬化触媒を含有させることが好ましい。
ブロック化イソシアネート系硬化剤（Ｃ１）を使用する場合の硬化触媒としては、たとえば、オクチル酸スズ錫、トリブチルスズ錫ジラウレート、ジブチルスズジラウレート等のスズ触媒が好ましい。
硬化触媒は、１種であってもよく、２種以上を併用してもよい。
【００７７】
本発明の粉体塗料組成物における硬化触媒の含有量は、顔料以外の固形分の合計１００質量部に対して、０．０００１〜１０．０質量部が好ましい。硬化触媒の含有量が０．０００１質量部以上であれば、触媒効果が充分に得られやすい。硬化触媒の含有量が１０．０質量部以下であれば、粉体塗料組成物の溶融、硬化過程で粉体塗料組成物中に巻き込まれた空気等の気体が抜けやすく、気体が残存することで生じる硬化膜の耐熱性、耐候性および耐水性の低下が少ない。
【００７８】
７．ヒンダードアミン系光安定剤（Ｇ）
本発明の粉体塗料組成物には、フッ素樹脂層を通過した紫外線から、ポリエステル層を保護する目的で、ヒンダードアミン系光安定剤（Ｇ）を含有することが好ましい。
ヒンダードアミン系光安定剤（Ｇ）としては、粉体塗料組成物の溶融、硬化過程でポリエステル層に移行しやすい点からは、分子量が３００〜５，０００であり、かつ、融点が５０〜２５０℃であるヒンダードアミン系光安定剤が好ましい。
混練時に、粉体塗料組成物中に均一に拡散していくという点で、分子量が４００〜４，０００、融点が６０〜２００℃であるヒンダードアミン系光安定剤がより好ましい。
ヒンダードアミン系光安定剤（Ｇ）は、１種を単独で使用してもよく、２種以上を併用してもよい。
【００７９】
ヒンダードアミン系光安定剤（Ｇ）は市販品を用いてもよく、市販品としては、ＢＡＳＦ製の「Ｔｉｎｕｖｉｎ  １１１ＦＤＬ」（分子量：２，０００〜４，０００、融点：６３℃）、「Ｔｉｎｕｖｉｎ  １４４」（分子量：６８５、融点：１４６〜１５０℃）、「Ｔｉｎｕｖｉｎ  １５２」（分子量：７５６．６、融点：８３〜９０℃）、Ｃｌａｒｉａｎｔ製の「Ｓａｎｄｕｖｏｒ  ３０５１  ｐｏｗｄｅｒ」（分子量：３６４．０、融点：２２５℃）、Ｃｌａｒｉａｎｔ製の「Ｓａｎｄｕｖｏｒ  ３０７０  ｐｏｗｄｅｒ」（分子量：１，５００、融点：１４８℃）、Ｃｌａｒｉａｎｔ製の「ＶＰ  Ｓａｎｄｕｖｏｒ  ＰＲ−３１」（分子量：５２９、融点：１２０〜１２５℃）が挙げられる。
【００８０】
本発明の粉体塗料組成物におけるヒンダードアミン系光安定剤（Ｇ）の含有量は、粉体塗料組成物中のフッ素樹脂（Ａ）に対して０．０５〜２０質量％であることが好ましい。フッ素樹脂（Ａ）が水酸基含有フッ素重合体（Ａ１）の場合には、特に、０．１〜１５質量％であることが好ましい。ヒンダードアミン系光安定剤（Ｇ）の量が少なすぎる場合には、ポリエステル層の保護効果が充分に得られず、また、多すぎても効果が飽和する。
【００８１】
８．その他の成分（Ｈ）
本発明の粉体塗料組成物は、目的に応じて、超微粉合成シリカ等のつや消し剤；ノニオン系、カチオン系、またはアニオン系の界面活性剤；レベリング剤；表面調整剤（硬化膜の表面平滑性を向上させる）；脱ガス剤（粉体に巻き込まれる空気、硬化剤（Ｃ）から出てくるブロック剤、水分等が硬化膜内部に留まらないよう、塗膜外へ出す作用がある。なお、通常は、固体だが、溶融すると非常に低粘度になる。）；充填剤；熱安定剤；増粘剤；分散剤；帯電防止剤；防錆剤；シランカップリング剤；防汚剤：低汚染化処理剤等を含有してもよい。さらに、アクリル樹脂やエポキシ樹脂等の非フッ素樹脂（ポリエステル重合体（Ｂ）を除く。）等を含有させてもよい。
アクリル樹脂は、顔料の分散性を向上させることができる。アクリル樹脂としては、カルボキシ基や水酸基等の反応性基を有し、Ｔｇが３０〜６０℃である樹脂が好ましい。Ｔｇが上記範囲の下限値以上であると、ブロッキングしにくく、Ｔｇが上記範囲の上限値以下であると、硬化膜の表面平滑性に優れる。アクリル樹脂としては、数平均分子量が５，０００〜５０，０００である樹脂が好ましい。数平均分子量が上記範囲の下限値以上であると、ブロッキングしにくく、数平均分子量が上記範囲の上限値以下であると、硬化膜の表面平滑性に優れる。アクリル樹脂としては、カルボキシ基を有し、酸価が１５０〜４００ｍｇＫＯＨ／ｇである樹脂が好ましい。酸価が上記範囲の下限値以上であると、顔料の分散性向上効果があり、酸価が上記範囲の上限値以下であると、硬化膜が耐湿性に優れる。
【００８２】
本発明の粉体塗料組成物におけるその他の成分の合計の含有量は、４５質量％以下が好ましく、３０質量％以下がより好ましい。特に、アクリル樹脂を用いる場合には、１〜１０質量％がより好ましい。
【００８３】
［粉体塗料組成物の製造方法］
本発明の粉体塗料組成物は、公知の方法で製造できる。たとえば、成分（Ａ）〜（Ｄ）と、必要に応じて成分（Ｅ）〜（Ｈ）（以下、まとめて「原料」とも記す。）をそれぞれ予め粉末状に粉砕した後に混合する方法、原料を固体状態で混合した後に粉末状に粉砕する方法、原料を固体状態で混合した後、溶融混練し、冷却して塊状とし、これを粉末状に粉砕する方法等が挙げられる。得られる粉末中に均一に各成分が分布しているために、得られる硬化膜の均質性に優れる点で、原料を固体状態で混合した後、溶融混練し、冷却して塊状とし、これを粉末状に粉砕する方法が好ましい。
【００８４】
原料の固体状態での混合は、高速ミキサー、Ｖ型ミキサー、反転ミキサー等の混合機を用いて行うことができる。用いる各成分は、粉末状のものを用いることが好ましい。各成分は、予め粉砕して粉末状にしてから用いることが好ましい。
溶融混練は、１軸、２軸、遊星ギア等の各種形式の押し出し機を用いて行うことができる。各成分の混合物を加熱溶融状態で練り合わせて、各成分の均一化を図る。押し出された溶融混練物を冷却してペレットとすることが好ましい。
【００８５】
ペレットの粉砕は、ピンミル、ハンマーミル、ジェットミル等の粉砕機を用いて行うことができる。粉砕後、分級を行うことが好ましい。分級を行う場合は、径が１０μｍ未満の粒子および径が１００μｍを超える粒子の少なくともいずれかを除去することが好ましい。
【００８６】
本発明の粉体塗料組成物の粒子径は、たとえば、５０％平均体積粒度分布で２５〜５０μｍ程度が好ましい。粉体塗料組成物の粒子径の測定は、通常、細孔通過時の電位変化を捉える形式、レーザー回折方式、画像判断形式、沈降速度測定方式等の粒子径測定機を用いて行われる。
【００８７】
[硬化膜の製造方法]
本発明の硬化膜は、本発明の粉体塗料組成物を基材に塗装して基材上に前記粉体塗料組成物の溶融物からなる塗膜を形成し、前記粉体塗料組成物中の反応成分を反応させ、次いで、溶融状態の塗膜を室温（２０〜２５℃）まで冷却して固化させて製造することが好ましい。
粉体塗料組成物の溶融物からなる塗膜は、基材への粉体塗料組成物の塗装と同時に形成してもよく、基材に粉体塗料組成物の粉体を付着させた後に基材上で粉体を加熱溶融させて形成してもよい。
粉体塗料組成物は加熱溶融されるとほぼ同時にその組成物中の反応成分の反応が開始することより、粉体塗料組成物の加熱溶融と基材への付着は、ほぼ同時にまたは基材への付着の後に加熱溶融を行う必要がある。
【００８８】
粉体塗料組成物を加熱して溶融し、その溶融状態を所定時間維持するための加熱温度（以下、「焼付け温度」とも記す。）と加熱維持時間（以下、「焼付け時間」とも記す。）は、粉体塗料組成物の原料成分の種類や組成、所望する硬化膜の膜厚、等により適宜設定される。特に、焼付け温度は、使用する硬化剤（Ｃ）の反応温度に応じて設定することが好ましい。たとえば、硬化剤（Ｃ）としてブロック化ポリイソシアネート系硬化剤（Ｃ１）を用いる場合の焼付け温度は、１７０〜２１０℃程度であることが好ましい。焼付け時間は、５〜１２０分が好ましく、１０〜６０分がより好ましい。
焼付け後の冷却は、急冷、徐冷いずれでもよいが、フッ素樹脂層とポリエステル層との硬化収縮の違いによる界面剥離がしにくい点で、徐冷が好ましい。
【００８９】
（塗装方法）
本発明の粉体塗料組成物の塗装方法としては、静電塗装法、静電吹付法、静電浸漬法、噴霧法、流動浸漬法、吹付法、スプレー法、溶射法、プラズマ溶射法等を用いることができる。
【００９０】
塗膜を薄膜化した場合でも、塗膜の平滑性に優れ、さらに、硬化膜の隠ぺい性に優れる点では、粉体塗装ガンを用いた静電塗装法が好ましい。粉体塗装ガンとしては、コロナ帯電型塗装ガンまたは摩擦帯電型塗装ガンが挙げられる。コロナ帯電型塗装ガンは粉体塗料組成物をコロナ放電処理して吹き付けるものであり、また、摩擦帯電型塗装ガンは、粉体塗料組成物を摩擦帯電処理して吹き付けるものである。
【００９１】
粉体塗装ガンからの粉体塗料組成物の吐出量は、５０〜２００ｇ／分に設定するのが好ましい。また、粉体塗装ガンのガン部分の先端から基材までの距離は、塗着効率の観点から、１５０〜４００ｍｍに設定するのが好ましい。
【００９２】
コロナ帯電型塗装ガンから粉体塗料組成物を吐出させて塗装する際には、コロナ放電処理により粉体塗料組成物を構成する成分に加える荷電圧は、−５０〜−１００ＫＶ、さらに塗着効率（粉体塗料組成物が基材に付着する割合）と塗膜の外観に優れる点から、−６０〜−８０ＫＶに設定するのが好ましい。
【００９３】
一方、摩擦帯電型塗装ガンから粉体塗料組成物を吐出させて塗装する際には、粉体塗料組成物の内部発生電流値は、塗着効率と塗膜の外観に優れる点から、１．０〜８．０μＡになるよう摩擦帯電処理するのが好ましい。
【００９４】
静電塗装法を工業的に実施する場合には、たとえば、未塗装の鏡を設置しかつアースをするための、アースが取られた導電性水平ベルトコンベアを、塗装室に敷設し、塗装室上部にガンを設置する。ここで塗装パターン幅は５０〜５００ｍｍガンの運行スピードは１〜３０ｍ／分、コンベアスピードは１〜５０ｍ／分の範囲が好ましく、目的に合わせてこれらの範囲から適した条件を選択すればよい。
【００９５】
比較的膜厚の厚い硬化膜を形成する方法としては、流動浸漬法が好ましい。流動浸漬法では、空気等のガスに担持されて流動している粉体が収容されている流動槽中に、粉体塗料組成物の溶融温度以上の温度に塗装面が加熱されている基材を浸漬し、粉体を基材の塗装面に付着させるとともに溶融し、基材上に所定の膜厚の塗膜が形成された後塗装された基材を流動槽から取り出し、場合により所定時間塗膜の溶融状態を維持し、その後冷却して溶融状態の塗膜を冷却して固化して、硬化膜が形成された基材とすることが好ましい。流動浸漬法で形成される硬化膜の膜厚は、特に限定されるものではないが、１００〜１，０００μｍであることが好ましい。
流動浸漬法における流動槽内の温度は１５〜５５℃が好ましく、粉体を流動化させるために層に吹き込む空気基等のガスの温度も１５〜５５℃が好ましい。流動槽に浸漬する際の基材の少なくとも塗装面の温度は３００〜４５０℃が好ましく、その基材を流動槽内に浸漬させておく時間は１〜１２０秒が好ましい。流動槽から取り出した基材は１〜５分間１５０〜２５０℃の温度に維持し、その後室温まで冷却することが好ましい。
【００９６】
基材の材質としては、アルミニウム、鉄、マグネシウム等の金属類が好ましい。
硬化膜の厚さは、特に制限されないが、一般的に２００μｍ以下である。海岸沿いに設置してあるエアコンの室外機や信号機のポール、標識等の耐候性の要求が高い用途では、１００〜２００μｍが好ましい。
【００９７】
［作用機序］
本発明の粉体塗料組成物は、フッ素樹脂（Ａ）とポリエステル重合体（Ｂ）とを含有することで、フッ素樹脂（Ａ）を主成分とするフッ素樹脂層と、ポリエステル重合体（Ｂ）を主成分とするポリエステル層とが層分離した硬化膜を得ることができる。基材側にはポリエステル層が、空気側にはフッ素樹脂層が配置する。そのため、耐水性、耐薬品性、および耐候性に優れた硬化膜を得ることができる。
【実施例】
【００９８】
以下、実施例および比較例を示して本発明を詳細に説明する。ただし、本発明はこれらに限定されない。【００９９】
例１〜１２は製造例であり、例１４、１５、２０、２１、２３、２４、２６〜３６は実施例で、例１６〜１９、２２、２５、３７は比較例である。
［評価方法］
（含フッ素共重合体、ポリエステル重合体およびアクリル樹脂のガラス転移温度（Ｔｇ）および数平均分子量（Ｍｎ））
Ｔｇは示差熱量測定装置（ＤＳＣ）により測定した値である。Ｍｎは、ゲルパーミエーションクロマトグラフィ法（ＧＰＣ）によりポリスチレン換算で求めた値である。【０１００】
［例１：水酸基含有含フッ素重合体（Ａ１−１）の製造］
内容積２５０ｍＬのステンレス鋼製撹拌機付きオートクレーブに、シクロヘキシルビニルエーテル（ＣＨＶＥ）（単量体（ａ２）に該当）の５１．２ｇ、ヒドロキシブチルビニルエーテル（ＨＢＶＥ）（単量体（ａ１）に該当）の１３．３ｇ、キシレンの５５．８ｇ、エタノールの１５．７ｇ、炭酸カリウムの１．１ｇ、ｔｅｒｔ−ブチルパーオキシピバレート（ＰＢＰＶ）の５０質量％キシレン溶液の０．７ｇ、およびクロロトリフルオロエチレン（ＣＴＦＥ）（フルオロオレフィンに該当）の６３ｇを導入した。次いで徐々に昇温し、５５℃に達した後、２０時間保持した。その後６５℃に昇温し５時間保持した。その後冷却し、ろ過を行って残渣を除去し、水酸基含有含フッ素重合体（Ａ１−１）の１１９．９ｇを得た。得られた水酸基含有含フッ素重合体（Ａ１−１）のＴｇは５４℃、Ｍｎは１２，０００であった。【０１０１】
［例２：水酸基含有含フッ素重合体（Ａ１−２）の製造］
内容積２５０ｍＬのステンレス製撹拌機付きオートクレーブに、ｔｅｒｔ−ブチルビニルエーテル（ｔ-ＢｕＶＥ）（単量体（ａ２）に該当）の３６．５ｇ、エチルビニルエーテル（ＥＶＥ）（単量体（ａ２）に該当）の３．８ｇ、ヒドロキシブチルビニルエーテル（ＨＢＶＥ）（単量体（ａ１）に該当）の１３．７ｇ、キシレンの５７．５ｇ、エタノールの１６．２ｇ、炭酸カリウムの１．１ｇ、ｔｅｒｔ−ブチルパーオキシピバレート（ＰＢＰＶ）の５０質量％キシレン溶液の０．７ｇ、およびクロロトリフルオロエチレン（ＣＴＦＥ）（フルオロオレフィンに該当）の６５ｇを導入した。以降は例１と同様にして、水酸基含有含フッ素重合体（Ａ１−２）の１１１．９ｇを得た。得られた水酸基含有含フッ素重合体（Ａ１−２）のＴｇは５４℃、Ｍｎは１８，０００であった。【０１０２】
［例３：含フッ素重合体（Ａ−３）］
市販の下記ポリビニリデンフルオリド（ＰＶＤＦ）を入手して使用した。
製品名「ＰＶＤＦ  ＤＳ２０３」（SHENZHOU NEWMATERIAL CO., LTD（東岳社）製）
質量平均分子量（Ｍｗ）：２７万
数平均分子量（Ｍｎ）：１６万
融点：１７０℃【０１０３】
［例４：ポリエステル重合体（Ｂ−１）の製造］
内容積２５０ｍＬのステンレス鋼製撹拌機付きオートクレーブに、イソフタル酸の３１．７ｇ、ネオペンチルグリコールの２１．６ｇ、キシレンの２．０ｇを仕込み、温度を１００℃から徐々に昇温し、２５０℃で４時間、エステル化反応を行った。その後、触媒として、三酸化アンチモンの０．０１ｇを添加し、０．５ｍｍＨｇ以下に減圧し、２８０℃で３時間、重縮合反応を行い、ポリエステル重合体（Ｂ−１）の５１．２ｇを得た。
得られたポリエステル重合体（Ｂ−１）のＴｇは５８℃、Ｍｎは４，０００であった。また、１Ｈ−ＮＭＲおよび１３Ｃ−ＮＭＲより、１分子あたり平均のイソフタル酸単位とネオペンチルグリコール単位との合計数が、２０であることが確認できた。水酸基価は３０．０ｍｇＫＯＨ／ｇ、酸価は１．９ｍｇＫＯＨ／ｇであった。また、ポリエステル重合体（Ｂ−１）のエステル基濃度は３５．６３質量％、芳香環濃度は２９．０７質量％であった。【０１０４】
［例５：ポリエステル重合体（Ｂ−２）の製造］
例４のイソフタル酸をテレフタル酸に変更した以外は、全て同様の方法で、ポリエステル重合体（Ｂ−２）の５０．９ｇを得た。
得られたポリエステル重合体（Ｂ−２）のＴｇは６１℃、Ｍｎは４，４００であった。また、１Ｈ−ＮＭＲおよび１３Ｃ−ＮＭＲより、１分子あたり平均のイソフタル酸単位とネオペンチルグリコール単位との合計数が、２１であることが確認できた。水酸基価は３１．０ｍｇＫＯＨ／ｇ、酸価は１．８ｍｇＫＯＨ／ｇであった。また、ポリエステル重合体（Ｂ−２）のエステル基濃度は３５．８４質量％、芳香環濃度は２９．２４質量％であった。【０１０５】
［例６：ポリエステル重合体（Ｂ−３）の製造］
例４のイソフタル酸の３１．７ｇを、アジピン酸（炭素数８〜１５の芳香族多価カルボン酸化合物ではない）の２７．９ｇに変更した以外は、全て同様の方法で、ポリエステル重合体（Ｂ−３）の４７．０ｇを得た。
得られたポリエステル重合体（Ｂ−３）のＴｇは３３℃、Ｍｎは４，９００であった。また、１Ｈ−ＮＭＲおよび１３Ｃ−ＮＭＲより、１分子あたり平均のアジピン酸単位とネオペンチルグリコール単位との合計数が、２７であることが確認できた。水酸基価は３０．２ｍｇＫＯＨ／ｇ、酸価は２．３ｍｇＫＯＨ／ｇであった。また、ポリエステル重合体（Ｂ−３）のエステル基濃度は３８．８１質量％、芳香環濃度は０．０質量％であった。【０１０６】
［例７：ポリエステル重合体（Ｂ−４）の製造］
例４のイソフタル酸の３１．７ｇを、１，４−シクロヘキサンジカルボン酸（炭素数８〜１５の芳香族多価カルボン酸化合物ではない）の３２．９ｇに変更した以外は、全て同様の方法で、ポリエステル重合体（Ｂ−４）の５１．８ｇを得た。
得られたポリエステル重合体（Ｂ−４）のＴｇは４３℃、Ｍｎは３，９００であった。また、１Ｈ−ＮＭＲおよび１３Ｃ−ＮＭＲより、１分子あたり平均の１，４−シクロヘキサンジカルボン酸単位とネオペンチルグリコール単位との合計数が、２２であることが確認できた。水酸基価は３５．５ｍｇＫＯＨ／ｇ、酸価は２．１ｍｇＫＯＨ／ｇであった。また、ポリエステル重合体（Ｂ−４）のエステル基濃度は３５．２２質量％、芳香環濃度は０．０質量％であった。【０１０７】
［例８：ポリエステル重合体（Ｂ−５）の製造］
温度計、還流冷却器、撹拌機を備えた４つ口フラスコに、フタル酸無水物の９５．８ｇ、エチレングリコールの１３．６ｇ、シクロヘキサノンの６０．０ｇを仕込み、６０℃に保ちながら均一になるまで撹拌した。次いで、該混合物を１４０℃に昇温し、同温度を維持しながら反応を続け、反応率が９８％になった時点で反応を終了した。反応終了後、減圧下において、反応生成物から溶媒であるシクロヘキサノンを除去し、炭素数１８のジカルボン酸誘導体を得た。
例４のイソフタル酸の３１．７ｇを、前述の炭素数１８のジカルボン酸誘導体の６８．４ｇに変更した以外は、全て同様の方法で、ポリエステル重合体（Ｂ−５）の８５．５ｇを得た。
得られたポリエステル重合体（Ｂ−５）のＴｇは６８℃、Ｍｎは３，９００であった。また、１Ｈ−ＮＭＲおよび１３Ｃ−ＮＭＲより、１分子あたり平均の前述の炭素数１８のジカルボン酸誘導体の単位とネオペンチルグリコール単位との合計数が、１６であることが確認できた。水酸基価は３２．５ｍｇＫＯＨ／ｇ、酸価は２．０ｍｇＫＯＨ／ｇであった。また、ポリエステル重合体（Ｂ−５）のエステル基濃度は３５．４３質量％、芳香環濃度は３６．８９質量％であった。【０１０８】
［例９：アクリル樹脂（１）の製造］
温度計、還流冷却器、撹拌機、滴下ロートを備えた容量５００ｍＬの４つ口フラスコに、キシレンの７５ｇを仕込み、撹拌しながら加熱して８０℃に昇温した。次いで、８０℃の温度で、アクリル酸メチルの６４ｇ、アクリル酸の３６ｇ、日油社製の過酸化物系重合開始剤ペルヘキシルＯの５ｇ、およびキシレンの２５ｇを予め均一混合したもの（滴下成分）を、２時間かけて滴下ロートより等速滴下した。滴下終了後、１００℃で７時間保持した後、反応を終了した。反応終了後、減圧下において、反応生成物から溶媒であるキシレンを除去し、固形分濃度が９９．５質量％、Ｍｗが３１，０００、酸価が２８０．４ｍｇＫＯＨ／ｇ、Ｔｇが３６．８℃の、カルボキシ基を有するアクリル樹脂（１）を得た。【０１０９】
［例１０、１１：アクリル樹脂（２）および（３）の製造］
仕込み量を表１に変更した以外は例９と同様にして、カルボキシ基を有するアクリル樹脂（２）および（３）を得た。なお、表１のメタクリル酸メチルは、アクリル酸等と共に均一混合した。【０１１０】
【表１】
2014002964.tif 000002
【０１１１】
［例１２：アクリル樹脂（４）の製造］
冷却管、温度計を備えた内容量１リットルの四つ口フラスコに、脱イオン水の２００ｍＬ、コハク酸エステル誘導体の反応性乳化剤ＪＳ２（三洋化成工業社製）の２ｇ、ポリオキシエチレンノニルフェニルエーテル（ＥＯ１０）の２ｇを添加し、窒素気流下において温浴中で８０℃に達したところで、過硫酸アンモニウムの２重量％水溶液１０ｍＬを添加し、次いで、メタクリル酸メチルの１４０．２ｇと、メタクリル酸エチルの８０．０ｇと、連鎖移動剤としてのｎ−ラウリルメルカプタンの０．２ｇとの混合物を１時間かけて滴下した。直後に過硫酸アンモニウムの２重量％水溶液の１ｍＬを添加し反応を開始した。３時間後に、槽内温度を８５℃に上げ、１時間保持した後、３００メッシュの金網で濾過して青白色の水性分散液を得た。得られた水性分散液を−２５℃で凍結凝析し、脱水洗浄後、８０℃で真空乾燥し、白色パウダー状のアクリル樹脂（４）の２０９．２ｇを得た。得られたアクリル樹脂（４）のＴｇは９０℃、Ｍｗは２１．万であった。【０１１２】
なお、アクリル樹脂のＴｇ、Ｍｗは以下に示す方法で測定した。
Ｔｇ：Thermal Analysis System （パーキンエルマー社製）を用いて、アクリル樹脂の１０ｍｇを−２５〜２００℃の温度範囲で昇温スピード１０℃／分で熱収支を測定し、得られたチャートの変曲点から中点法により求めた。
Ｍｗ：アクリル樹脂の０．５％ＴＨＦ溶液を、キャリアー（ＴＨＦ）の流量を１．０ｍＬ／ｍｉｎとし、カラムＴＳＫｇｅｌＧ４０００ＸＬ（東ソー社製）を用いて、スチレン換算分子量を求めた。【０１１３】
［粉体塗料組成物の製造に使用する各成分］
硬化剤（Ｃ１−１）：ブロック化イソシアネート系硬化剤：ベスタゴンＢ１５３０（商品名、デグサ社製）
紫外線吸収剤（Ｄ−１）：Ｔｉｎｕｖｉｎ  ３２６（商品名、ＢＡＳＦ社製、分子量：３１５．８、融点：１３９℃、揮発温度：３２５．２℃）
紫外線吸収剤（Ｄ−２）：Ｔｉｎｕｖｉｎ  ４０５（商品名、ＢＡＳＦ社製、分子量：５８３．８、融点：７６．３℃、揮発温度：３４８．５℃）
紫外線吸収剤（Ｄ−３）：Ｔｉｎｕｖｉｎ  ９２８（商品名、ＢＡＳＦ社製、分子量：４４１．６、融点：１１３．５℃、揮発温度：２９６．９℃）
紫外線吸収剤（Ｄ−４）：Ｈｏｓｔａｖｉｎ  ＰＲ−２５  Ｇｒａｎ（商品名、Ｃｌａｒｉａｎｔ社製、分子量：２５０．０、融点：５８．６℃、揮発温度：２１３．８℃）
紫外線吸収剤（Ｄ−５）：Ｔｉｎｕｖｉｎ  ９００（商品名、ＢＡＳＦ社製、分子量：４４７．６、融点：１１３．５℃、揮発温度：３１７．８℃）
なお、紫外線吸収剤（Ｄ）の融点および揮発温度の測定条件は以下の通り。
融点：Thermal Analysis System （パーキンエルマー社製）を用いて、１０ｍｇの各紫外線吸収剤を−２５〜２００℃の温度範囲で昇温スピード１０℃／分で熱収支を測定し、ピークトップを融点とした。
揮発温度：ＴＧ／ＤＴＡ  ７２００（エスアイアイ・ナノテクノロジー社製）を用いて、１０ｍｇの各紫外線吸収剤を３０〜５００℃の温度範囲で昇温スピード１０℃／分で昇温し、重量が５％減少する温度を、揮発温度とした。【０１１４】
顔料（Ｅ−１）：タイピュアＲ９６０（商品名、デュポン社製、酸化チタン含有量：８９％）
顔料（Ｅ−２）：タイペーク  ＰＦＣ１０５（商品名、石原産業社製、酸化チタン含有量：８７％）
顔料（Ｅ−３）：Ｄ９１８（商品名、堺化学社製、酸化チタン含有量：８５％）
顔料（Ｅ−４）：タイペーク  ＣＲ９７（商品名、石原産業社製、酸化チタン含有量：９３％）
顔料（Ｅ−５）：ＴＲ−８１（商品名、ハンツマン社製、酸化チタン含有量：９３％）
硬化触媒（Ｆ−１）：ジブチルスズジラウレート
硬化触媒（Ｆ−２）：日東化成社製、商品名「ＮＥＯＳＴＡＮＮ  Ｕ−６００Ｈ」（トリス（２−エチルヘキサン酸）ビスマス（９５質量％）と２−エチルヘキサン酸（５質量％）との混合物）
ヒンダードアミン系光安定剤（Ｇ−１）：Ｔｉｎｕｖｉｎ  １１１ＦＤＬ（商品名、ＢＡＳＦ社製）
脱ガス剤（Ｈ−１）：ベンゾイン
表面調整剤（Ｈ−２）：ビックケミー社製、商品名：ＢＹＫ−３６０Ｐ【０１１５】
[例１４〜３４]
（粉体塗料組成物の製造）
表２および表３に記載の成分とその配合量（質量部）の全量を、高速ミキサー（佑崎有限公司社製）を用いて１０〜３０分間程度混合し、粉末状の混合物を得た。該混合物を２軸押出し機（サーモプリズム社製、１６ｍｍ押出し機）を用いて、１２０℃のバレル設定温度にて溶融混練を行い、ペレットを得た。該ペレットを粉砕機（ＦＲＩＴＳＣＨ社製、商品名：ロータースピードミルＰ１４）を用いて常温で粉砕し、１５０メッシュによる分級を行い、平均粒子径が約４０μｍの粉体塗料組成物を得た。
平均粒子径はレーザー回折式粒度分布測定機（Ｓｙｍｐａｔｅｃ社製、商品名：Ｈｅｌｏｓ−Ｒｏｄｏｓ）で測定し、５０％平均体積粒度分布により求めた値である。
得られた粉体塗料組成物を用いて、後述するように硬化膜を得て、各種評価を行った。結果を表２および表３に示す。【０１１６】
（硬化膜の評価）
＜試験片の作成＞
粉体塗料組成物を用い、クロメート処理を行ったアルミ板の一面に、静電塗装機（小野田セメント社製、商品名：ＧＸ３６００Ｃ）を用いて静電塗装を行い、２００℃雰囲気中で２０分間保持し、次いで、放置して室温まで冷却し、厚さ５５〜６５μｍの硬化膜付きアルミ板を得た。得られた硬化膜付きアルミ板（１−１）を試験片として以下の試験を実施した。結果を表２および表３に示す。【０１１７】
＜硬化膜の外観＞
硬化膜表面の状態を目視し、以下の基準で判定した。
○（良好）：硬化膜の平滑性に優れ、はじきや塗れ性の不良等が確認されなかった。
×（不良）：硬化膜の平滑性が悪く、はじきや塗れ性の不良等が確認された。【０１１８】
＜硬化膜の分離性＞
硬化膜付きアルミ板（１−１）を切断し、硬化膜の断面を走査電子顕微鏡により断面観察した。
測定条件は以下の通りである。
装置；日本電子社製「ＪＳＭ−５９００ＬＶ」、
加速電圧；２０ｋＶ、
倍率；１０，０００倍、
測定前処理；ＪＥＯＬ社製オートファインコーター「ＪＦＣ−１３００」による、２０ｍＡ、４５秒の白金コート。
また、以下の基準で判定した。
○（良好）：フッ素樹脂層とポリエステル層との界面が確認された。
×（不良）：フッ素樹脂層とポリエステル層との界面が確認されなかった。【０１１９】
＜耐沸水性＞
硬化膜付きアルミ板（１−１）をイオン交換水（９５±５℃）に２４時間浸漬し、水冷後、乾燥させ、ＪＩＳ  Ｋ５６００−５−６（クロスカット法）に準拠した方法で硬化膜の密着性を評価し、以下の基準で判定した。
○（良好）：硬化膜の剥離が確認されなかった。
×（不良）：硬化膜のフッ素樹脂層の剥離が確認された。【０１２０】
＜耐塩酸性＞
１０％塩酸水溶液を硬化膜上に１０滴置き、時計皿で蓋をし、１週間静置した。イオン交換水を用いて水洗し、乾燥させて、硬化膜の状態を目視にて評価し、以下の基準で判定した。
○（良好）：膨れや硬化膜の消失等が確認されなかった（基材の腐食がなかった）。
×（不良）：膨れや硬化膜の消失等が確認された（基材が腐食していた）。【０１２１】
＜耐アルカリ性＞
１０％水酸化ナトリウム水溶液を硬化膜上に１０滴置き、時計皿で蓋をし、１週間静置した。イオン交換水を用いて水洗し、乾燥させて、硬化膜の状態を目視にて評価し、以下の基準で判定した。
○（良好）：膨れや硬化膜の消失等が確認されなかった（基材の腐食がなかった）。
×（不良）：膨れや硬化膜の消失等が確認された（基材が腐食していた）。【０１２２】
＜耐湿性＞
硬化膜付きアルミ板（１−１）を５０℃・９５ＲＨ％の耐湿環境下に３，０００時間静置し、イオン交換水を用いて水洗・放冷・乾燥後、硬化膜の状態を目視にて評価し、以下の基準で判定した。
○（良好）：膨れや硬化膜の色味の変化が確認されなかった。
×（不良）：膨れや硬化膜の色味の変化が確認された。【０１２３】
＜耐塩水噴霧性＞
硬化膜付きアルミ板（１−１）を３５℃塩水噴霧環境下に３，０００時間静置し、イオン交換水を用いて水洗・放冷・乾燥後、硬化膜の状態を目視にて評価し、以下の基準で判定した。
○（良好）：さびの発生が確認されなかった。
×（不良）：さびの発生が確認された。【０１２４】
＜シーリング密着性＞
クロメート処理を行ったアルミ板の一面に、静電塗装機（小野田セメント社製、商品名：ＧＸ３６００Ｃ）を用いて静電塗装を行い、ガス式加熱炉中で、２００℃雰囲気中で２０分間保持し、次いで、放置して室温まで冷却し、厚さ５５〜６５μｍの硬化膜付きアルミ板（１−２）を得た。
シーリング剤として、東レ・ダウコ−ニング社製の商品名「ＳＨ７８０」を使用し、アルミ板（１−１）と（１−２）のプルオフ式付着性試験を実施し、評価した。
なお、プルオフ式付着性試験の試験条件は以下の通りである。
装置：エルコメーター社製プルオフ試験機
ドリーの直径：２０ｍｍ
また、以下の基準で判定した。
○（良好）：シーリング剤の凝集破壊により、ドリーが剥離した。
×（不良）：シーリング剤と基材との界面破壊により、ドリーが剥離した。【０１２５】
＜耐候性＞
沖縄県那覇市の屋外に硬化膜付きアルミ板を設置し、設置直前と、３年後における硬化膜表面の光沢を、ＰＧ−１Ｍ（光沢計：日本電色工業社製）を用いて測定した。設置直前の光沢の値を１００％としたときの、２年後の光沢の値の割合を光沢保持率（単位：％）として算出し、以下の基準に従って耐候性を判定した。
なお、光沢保持率は、ＪＩＳ  Ｋ  ５６００−１−７に準拠して測定、算出した。
○（良好）：光沢保持率が８０％以上であり、変色はしなかった。
△（可）：光沢保持率が６０％以上８０％未満であり、変色はしなかった。
×（不良）：光沢保持率が６０％未満であったか、黄色に変色した。【０１２６】
＜促進耐久性＞
キセノンウェザーメーター（スガ試験機社製）を使用し、フッ素樹脂層が剥離するまでの時間（剥離時間）を測定した。なお、通常は水を噴霧するが、水を噴霧する代わりに、１％の過酸化水素水を使用して試験を行った。
試験条件は以下の通り。
相対湿度：７０％ＲＨ
温度：５０℃
光源：８０Ｗ／ｍ２（３００〜４００ｎｍ）【０１２７】
＜硬化膜の表面平滑性＞
ＰＣＩ（パウダーコーティングインスティチュート）により平滑性目視判定用標準板を用いて判定した。標準板は、１〜１０の１０枚あり、数字が大きくなるに従い、平滑性に優れる。【０１２８】
【表２】
2014002964.tif 000003
【０１２９】
【表３】
2014002964.tif 000004
【０１３０】
表２に示すように、粉体塗料組成物（１）、（２）、（７）、（８）を用いて製造した硬化膜は、基材側にポリエステル層が、空気側にフッ素樹脂層が配置するように層分離していることが観察され、優れた耐水性、耐薬品性および耐候性を示した。
ポリエステル重合体（Ｂ）を含有しない粉体塗料組成物（３）〜（５）、（９）を用いて製造した硬化膜は、フッ素樹脂層とポリエステル層との層分離が観察されず、耐水性、耐薬品性および耐候性が不充分であった。【０１３１】
紫外線吸収剤（Ｄ）を含有しない粉体塗料組成物（６）を用いて製造した硬化膜は、耐候性試験において黄変が確認された。これは、ポリエステル層が分解して生成した分解物に起因するものと考えられる。【０１３２】
表３の例２３〜２７に示すように、紫外線吸収剤（Ｄ）とヒンダードアミン系光安定剤（Ｇ）とを含有した粉体塗料組成物（１０）、（１１）、（１３）を用いて製造した硬化膜は、促進耐候性試験において、フッ素樹脂層が剥離するまでの時間が１００時間以上であり、特に優れた耐候性を示した。一方、紫外線吸収剤（Ｄ）とヒンダードアミン系光安定剤（Ｇ）とを含有しない粉体塗料組成物（１２）を用いて製造した硬化膜は、耐候性は不充分であった。なお、粉体塗料組成物（１４）に比べて（１０）、（１１）の耐候性に優れたのは、粉体塗料組成物（１４）に使用の紫外線吸収剤（Ｄ）の揮発温度が２１３．８℃と比較的、焼付け温度の２００℃に近く、一部、揮散してしまっているためと考えられる。
表３の例２８〜３１に示すように、顔料（Ｅ）として酸化チタンの含有率が８３〜９０質量％のものを使用すると、耐候性に優れていた。一方、酸化チタンの含有率が８３〜９０質量％以外のものを使用すると、促進耐候性試験において、フッ素樹脂層が剥離するまでの時間が５０〜７０時間程度であった。
表３の例３２〜３４に示すように、その他の成分（Ｈ）としてアクリル樹脂を使用する場合には、硬化膜の表面平坦性を向上させることを確認した。特に酸価が１５０〜４００ｍｇＫＯＨ／ｇであるアクリル樹脂（１）を使用した粉体塗料組成物（１９）が優れていた。【０１３３】
［例３５〜３７］
クロメート処理を行ったアルミ板を、例１４、２０、２２で製造した粉体塗料組成物（１）、（７）、（９）を用いて、流動浸漬塗装を実施した。すなわち、アルミ板を３８０℃で３分間の加熱し、その後、３５℃に調節した各粉体塗料組成物が入った流動槽内に６秒間浸漬して取り出し、２００℃で２分間の加熱をし、室温まで冷却した。得られた硬化膜の平均厚さは、３００μｍであった。
硬化膜の外観、表面のピンホールの発生有無を、目視で確認し、表４に示す。硬化膜の外観の評価は例１４と同様である。【０１３４】
【表４】
2014002964.tif 000005
【０１３５】
ポリエステル重合体（Ｂ）を含有した粉体塗料組成物（１）、（７）を用い流動浸漬法で塗装して製造した硬化膜は、硬化膜の外観に優れていた。ポリエステル重合体（Ｂ）を含有しない粉体塗料組成物（９）を用いて製造した硬化膜には、ピンホールが確認された。
【産業上の利用可能性】
【０１３６】
本発明により、１コート塗装で、粉体塗料組成物の溶融、硬化過程でフッ素樹脂層とポリエステル層が層分離し、耐水性、耐薬品性、および耐候性に優れた硬化膜を形成できる粉体塗料組成物を提供できる。そのため、ワイパーブレード、エアコンの室外機、信号機、電柱、道路標示のポール、戸建屋根、庇、温水器の外装、トランス、ナス電池外装、太陽電池のバックシート、太陽熱発電用集熱鏡の裏面塗料、自動車用ボディ、自動車用バンパー、風力発電用のブレード等の用途に使用することができる。
なお、２０１２年６月２９日に出願された日本特許出願２０１２−１４６４１２号の明細書、特許請求の範囲および要約書の全内容をここに引用し、本発明の明細書の開示として、取り入れるものである。
【国際調査報告】
2014002964.tif 000006
2014002964.tif 000007
2014002964.tif 000008
2014002964.tif 000009